(57)【特許請求の範囲】
【請求項１】
真空脱ガス設備に配設された上吹きランス先端のバーナーに形成した火炎で酸化物粉体を加熱し、脱ガス槽内の溶鋼の浴面上に上吹き添加する溶鋼の精錬方法において、
前記バーナーに、燃料と燃焼用ガスが下記式を満たすよう供給して火炎を形成することを特徴とする溶鋼の真空精錬方法。
記
０．４≦（Ｇ／Ｆ）／（Ｇ／Ｆ）ｓｔ≦１．１
ここで、Ｇ          ：燃焼用ガス供給速度（Ｎｍ３／ｍｉｎ）
Ｆ          ：燃料供給速度（Ｎｍ３／ｍｉｎ）
（Ｇ／Ｆ）    ：酸素燃料比（＝燃焼用ガス供給速度／燃料供給速度）
（Ｇ／Ｆ）ｓｔ：燃料が完全燃焼する酸素燃料比の化学量論値
【請求項２】
前記酸化物粉体は、Ｍｎ鉱石および／またはＣａＯ系脱硫剤であることを特徴とする請求項１に記載の溶鋼の真空精錬方法。
【請求項３】
前記上吹きランスの軸芯部に設けられた中心孔先端のノズルからＭｎ鉱石および／またはＣａＯ系脱硫剤をキャリアガスとともに噴出し、前記ノズルの周囲に配設した複数の周囲孔先端のバーナーから燃料と燃焼用ガスを供給し、点火して火炎を形成し、該火炎によって前記酸化物粉体を加熱することを特徴とする請求項１または２に記載の溶鋼の真空精錬方法。
【請求項４】
前記燃料として、炭化水素系の気体燃料、炭化水素系の液体燃料および炭素系の固体燃料のうちのいずれか１種以上を供給することを特徴とする請求項１〜３のいずれか１項に記載の溶鋼の真空精錬方法。
【発明の詳細な説明】
【技術分野】
【０００１】
本発明は、溶鋼の真空精錬方法に関し、具体的には、真空脱ガス設備で低炭素高マンガン鋼および低硫鋼を溶製する方法に関するものである。
【背景技術】
【０００２】
近年、鉄鋼材料は、その用途が多様化し、従来よりも苛酷な環境下で使用されることが多くなってきている。これに伴い、製品の機械的特性等に対する要求も、従来にも増して厳しくなってきている。このような状況下において、構造物の高強度化、軽量化、低コスト化を目的として、高強度と高加工性を兼備した低炭素高マンガン鋼（以降、「低Ｃ高Ｍｎ鋼」とも記す。）が開発され、ラインパイプ用鋼板や自動車用鋼板等、様々な分野で広く用いられている。ここで、上記低Ｃ高Ｍｎ鋼とは、Ｃ濃度が０．０５ｍａｓｓ％以下で、Ｍｎ濃度が０．５ｍａｓｓ％以上の鋼のことをいう。【０００３】
ところで、製鋼工程において、溶鋼中のＭｎ濃度の調整に用いる安価なマンガン源としては、マンガン鉱石（以降、「Ｍｎ鉱石」とも記す。）や高炭素フェロマンガン等があり、上記低Ｃ高Ｍｎ鋼を溶製するときには、転炉で溶銑を脱炭精錬する際、転炉内にＭｎ鉱石を投入して還元したり、転炉出鋼時に溶鋼中に高炭素フェロマンガンを添加したりすることで、溶鋼中のＭｎ濃度を所定の濃度まで高めることが行われている（例えば、特許文献１参照。）。【０００４】
しかし、これらの安価なマンガン源を使用した場合には、転炉精錬で溶鋼中のＣ濃度を十分に低減することができなくなったり、あるいは、高炭素フェロマンガンに含まれるＣに起因して、出鋼後の溶鋼中のＣ濃度が上昇したりする。その結果、Ｃ濃度が低Ｃ高Ｍｎ鋼の許容範囲を超えるおそれがある場合には、別途、溶鋼からＣを除去する処理を施すことが必要となる。【０００５】
溶鋼中のＣを効率良く除去する方法としては、ＲＨ真空脱ガス装置等の真空脱ガス設備を用いて、未脱酸状態の溶鋼を真空脱炭する方法、真空下で溶鋼に酸素ガス等の酸素源を吹き付けて（送酸）脱炭する方法等が知られている。上記真空脱炭において、安価なマンガン源として高炭素フェロマンガンを使用する方法としては、例えば、特許文献２には、真空脱ガス設備における脱炭精錬初期の段階で、高炭素フェロマンガンを溶鋼中に投入する方法が、また、特許文献３には、真空脱ガス処理炉で極低炭素鋼を溶製するに際して、脱炭処理時間の２０％が経過するまでの間に、高炭素フェロマンガンを投入する方法が提案されている。しかし、Ｍｎを多量に含む溶鋼の真空脱炭処理時に酸素を添加すると、酸素が溶鋼中のＣだけでなくＭｎとも反応するため、Ｍｎの酸化ロスが発生してＭｎ歩留りが低下するだけでなく、溶鋼中のＭｎ濃度を精度よく制御することが難しくなる。【０００６】
また、真空脱ガス設備を用いる脱炭処理における酸素源や、脱炭促進方法については、例えば、特杵文献４には、真空槽内にミルスケール等の固体酸素を投入し、これによってＭｎの酸化を抑制して優先的に脱炭反応を行わせる方法が、特許文献５には、転炉吹止時のＣ量と温度を規制した溶鋼に、真空脱ガス装置でＭｎ鉱石を添加し、脱炭する方法が、特許文献６および特許文献７には、転炉出鋼した鋼をＲＨ法で脱炭処理する際、真空槽内の溶鋼表面に向けて、キャリアガスと共にＭｎＯ粉やＭｎ鉱石粉を上吹きして脱炭処理する方法が、また、特許文献８には、ＲＨ真空脱ガス装置の真空槽内の溶鋼に、真空槽側壁に設けたノズルを介してキャリアガスと共にＭｎ鉱石粉を吹き込み、Ｍｎ鉱石中の酸素によって溶鋼の脱炭を行うと共に、Ｍｎ濃度を高める方法が提案されている。【０００７】
一方、鉄鋼材料の高付加価値化や使用用途拡大に伴う材料特性の向上への要求が増しつつある。この要求に応える手段の一つとして、鋼の高純度化、具体的には、極低硫化が進められている。溶鉄の脱硫は、一般には、溶銑段階と溶鋼段階とで行われているが、高級電磁鋼板やラインパイプ等に用いられる極低硫鋼では、溶鋼段階での脱硫が必須である。極低硫鋼を精錬する方法については、例えば、取鍋内の溶鋼に脱硫剤をインジェクションする方法、溶鋼に脱硫剤を添加した後、攪拌する方法等、従来から様々な提案がなされている。しかし、これらの方法は、転炉出鋼から真空脱ガス処理の間に、新たな工程を追加することになるため、溶鋼温度の低下や製造コストの上昇、生産性の低下等を招いている。【０００８】
これらの問題を解決するため、真空脱ガス設備に脱硫機能を持たせることによって、二次精錬工程を集約し、簡素化する試みがなされている。例えば、真空脱ガス設備を用いた脱硫方法として、上吹きランスを備えたＲＨ真空脱ガス装置で、真空槽内の溶鋼浴面上に、上吹きランスから脱硫剤をキャリアガスと共に吹き付ける（投射する）ことによって溶鋼を脱硫する方法が提案されている（例えば、特許文献９参照。）。【０００９】
しかし、例えば、Ｍｎ鉱石などの固体酸素や脱硫剤などの酸化物粉体を真空脱ガス設備で脱炭処理中に添加する場合には、酸化物粉体の顕熱や、熱分解に要する潜熱によって溶鋼温度が低下する。この溶鋼温度の低下を補償する方法には、真空脱ガスの前工程で溶鋼温度を高めておく方法、溶鋼中に金属Ａｌを添加し、その燃焼熱で溶鋼温度を高める方法等がある。しかし、前工程で溶鋼温度を高める方法は、前工程における耐火物の損耗が大きく、コストアップを招く。また、金属Ａｌを添加して昇温する方法は、生成したＡｌ酸化物に起因して溶鋼の清浄度が低下したり、副原料コストが上昇したりするなどの弊害がある。【００１０】
そこで、溶鋼温度の低下を抑制しながら固体酸素を添加する方法として、酸化物粉体を、上吹きランス先端に設けられたバーナーの火炎で加熱しながら溶鋼浴面上に投射する方法が提案されている（例えば、特許文献１０、１１参照。）。また、脱硫剤を添加する方法としては、上吹きランス先端から、脱硫剤とともに、酸素ガスと燃焼用ガスを噴出して火炎を形成し、該火炎によって脱硫剤を加熱、溶融して溶鋼浴面に到達させる方法が提案されている（例えば、特許文献１２参照。）。
【先行技術文献】
【特許文献】
【００１１】
【特許文献１】特開平０４−０８８１１４号公報
【特許文献２】特開平０２−０４７２１５号公報
【特許文献３】持開平０１−３０１８１５号公報
【特許文献４】持開昭５８−０７３７１５号公報
【特許文献５】特関昭６３−２９３１０９号公報
【特許文献６】特開平０５−２３９５３４号公報
【特許文献７】特開平０５−２３９５２６号公報
【特許文献８】持開平０１−０９２３１２号公報
【特許文献９】特開平０５−３１１２３１号公報
【特許文献１０】持開昭６４−０３９３１４号公報
【特許文献１１】持開平０７−０４１８２７号公報
【特許文献１２】特開平０７−０４１８２６号公報
【発明の概要】
【発明が解決しようとする課題】
【００１２】
しかしながら、脱炭や脱窒素、脱水素を促進するために、酸化物粉体を投射する方法である特許文献１０および１１に開示の技術は、真空脱ガス設備で、マンガン源としてＭｎ鉱石を添加するときの最適条件については、何ら検討していない。同様に、脱硫剤をバーナーの火炎で加熱して添加する方法である特許文献１２に開示の技術は、真空脱ガス設備で、脱硫剤を添加するときの最適条件については、何ら検討していない。【００１３】
本発明は、従来技術が抱える上記問題点に鑑みてなされたものであり、その目的は、真空脱ガス設備において、マンガン源としてＭｎ鉱石を添加する際に、溶鋼温度の低下やＭｎロスを抑制しつつ、効率良く脱炭処理することができる低炭素高マンガン鋼の溶製方法と、同じく、真空脱ガス設備において、脱硫剤を添加して脱硫処理を行う際に、溶鋼温度の低下を抑制しつつ、効率良く脱硫処理することができる低硫鋼の溶製方法を提案することにある。
【課題を解決するための手段】
【００１４】
発明者等は、上記課題を解決するべく、真空脱ガス設備で脱炭処理する際におけるＣおよびＭｎの反応挙動および溶鋼温度の変化挙動に着目して鋭意検討を重ねた。その結果、溶鋼へのＭｎ鉱石の添加条件を適正化することによって、上記課題を解決できること、具体的には、上吹きランス先端に設けられたバーナーの燃焼条件を適正範囲に制御してＭｎ鉱石を加熱・還元し、真空槽内の溶鋼に上吹き添加することで、溶鋼温度の低下を招くことなく、高い歩留りでＭｎを添加できるとともに、脱炭促進効果をも享受することができること、同様に、脱硫剤についても、上吹きランス先端に設けられたバーナーの火炎で加熱・溶融して真空槽内の溶鋼に上吹き添加することで、溶鋼温度の低下を招くことなく、脱硫処理を行うことができること、また、そのためには、適正な構造のランスを用いることが好ましいことを見出し、本発明を開発するに至った。【００１５】
すなわち、本発明は、真空脱ガス設備に配設された上吹きランス先端のバーナーに形成した火炎で酸化物粉体を加熱し、脱ガス槽内の溶鋼の浴面上に上吹き添加する溶鋼の精錬方法において、上記バーナーに、燃料と燃焼用ガスが下記式；
０．４≦（Ｇ／Ｆ）／（Ｇ／Ｆ）ｓｔ≦１．１
ここで、Ｇ        ：燃焼用ガス供給速度（Ｎｍ３／ｍｉｎ）
Ｆ        ：燃料供給速度（Ｎｍ３／ｍｉｎ）
（Ｇ／Ｆ）  ：酸素燃料比（＝燃焼用ガス供給速度／燃料供給速度）
（Ｇ／Ｆ）ｓｔ：燃料が完全燃焼する酸素燃料比の化学量論値
を満たすよう供給して火炎を形成することを特徴とする溶鋼の真空精錬方法である。【００１６】
本発明の溶鋼の真空精錬方法における上記酸化物粉体は、Ｍｎ鉱石および／またはＣａＯ系脱硫剤であることを特徴とする。【００１７】
また、本発明の溶鋼の真空精錬方法は、上記上吹きランスの軸芯部に設けられた中心孔先端のノズルからＭｎ鉱石またはＣａＯ系脱硫剤をキャリアガスとともに噴出し、上記ノズルの周囲に配設した複数の周囲孔先端のバーナーから燃料と燃焼用ガスを供給し、点火して火炎を形成し、該火炎によって前記酸化物粉体を加熱することを特徴とする。【００１８】
また、本発明の溶鋼の真空精錬方法は、上記燃料として、炭化水素系の気体燃料、炭化水素系の液体燃料および炭素系の固体燃料のうちのいずれか１種以上を供給することを特徴とする。
【発明の効果】
【００１９】
本発明によれば、真空脱ガス設備における溶鋼へのＭｎ鉱石の添加を、溶鋼温度の低下を抑制し、かつ、高いＭｎ歩留りで実施することができる他、脱炭速度をも高めることができるので、低炭素高マンガン鋼を高い生産性で、かつ、低コストで溶製することが可能となる。また、本発明によれば、真空脱ガス設備における溶鋼への脱硫剤の添加を、溶鋼温度の低下を抑制しつつ実施することができる他、脱硫効率をも高めることができるので、低硫鋼を効率よく溶製することが可能となる。
【図面の簡単な説明】
【００２０】
【図１】ＲＨ真空脱ガス装置の概略垂直断面図である。
【図２】本発明に用いる上吹きランスの構造を説明する図である。
【図３】従来技術の上吹きランスの構造を説明する図である。
【図４】真空脱ガス処理前のＣ濃度とリムド脱炭速度との関係を示すグラフである。
【図５】真空脱ガス処理前のＣ濃度とＭｎ歩留りとの関係を示すグラフである。
【図６】バーナーの燃焼条件がＭｎ歩留りに及ぼす影響を示すグラフである。
【図７】バーナーの燃焼条件が脱硫率に及ぼす影響を示すグラフである。
【発明を実施するための形態】
【００２１】
まず、本発明の基本的技術思想と、その裏付けとなった実験について説明する。
Ｍｎ鉱石は、ＭｎＯ２やＭｎ２Ｏ３、ＭｎＯ等、酸化数の異なる種々のＭｎ酸化物を主成分とするものである。このＭｎ鉱石を、マンガン源としてまた脱炭促進のための酸素源として溶鋼に添加する場合、Ｍｎ鉱石中の酸化数の異なるＭｎ酸化物は、溶鋼中のＣによって、下記（１）〜（３）式；
ＭｎＯ２＋２Ｃ  →  Ｍｎ＋２ＣＯ  ・・・（１）
Ｍｎ２Ｏ３＋３Ｃ  →  ２Ｍｎ＋３ＣＯ  ・・・（２）
ＭｎＯ＋Ｃ  →  Ｍｎ＋ＣＯ  ・・・（３）
に従って還元されると考えられる。
【００２２】
上記（１）〜（３）式からは、Ｍｎ酸化物の酸化数が高いほど、Ｍｎ酸化物を還元するために必要なＣ量が多くなることがわかる。このことから、Ｍｎ鉱石中のＭｎ酸化物を、酸化数の低いＭｎ酸化物として溶鋼中に添加した場合には、Ｍｎ鉱石の還元に必要なＣ量が低減するため、溶鋼中のＣ濃度が低い場合でも、Ｍｎ鉱石が十分に還元され、Ｍｎ歩留りが向上することが期待される。
【００２３】
そこで、発明者らは、真空脱ガス設備に配設された上吹きランスから、粉体のＭｎ鉱石を溶鋼中に添加する際、上記上吹きランスの先端に設けられたバーナーにおける燃料の燃焼条件（以降、「バーナーの燃焼条件」ともいう）を制御し、Ｍｎ鉱石を加熱すると同時にＭｎ鉱石中のＭｎ酸化物を還元して添加することに想到した。
【００２４】
そして、上記効果を確認するため、溶鋼を用いないラボ実験にて、上吹きランス先端のバーナーの燃焼条件およびＭｎ鉱石の投入方法を種々に変えて、取鍋容器に向かって上吹き添加する予備実験を行った。
具体的には、上記予備実験では、上吹きランスとして、軸芯部に設けた中心孔先端のノズルから粉体のＭｎ鉱石をキャリアガス（Ａｒガス）とともに噴出することができ、かつ、上記中心孔の周囲に配設した複数の周囲孔先端のバーナーから燃料と燃焼用ガスを噴出して火炎を形成することができる多重管ランスを用いてＭｎ鉱石を加熱し、上吹き添加した。この際、上記燃料と燃焼用ガスの供給速度およびバーナーによる加熱の有無を表１のように変えて添加し、上吹き添加前後におけるＭｎ鉱石の温度変化およびＭｎ鉱石中の酸化数が異なるＭｎ酸化物の構成比率の変化を調査した。なお、上記予備実験では、キャリアガスにＡｒガスを、燃料はプロパンガスを、燃焼用ガスに純酸素を用いた。
【００２５】
【表１】
0005382275.tif 000002
【００２６】
上記予備実験の結果を表１に併記した。なお、表１中に示したＧは燃焼用ガスの供給速度（Ｎｍ３／ｍｉｎ）、Ｆは燃料の供給速度（Ｎｍ３／ｍｉｎ）、（Ｇ／Ｆ）は酸素燃料比（燃料の供給速度に対する燃焼用ガスの供給速度）、（Ｇ／Ｆ）ｓｔは燃料が完全燃焼する酸素燃料比の化学量論値である。また、燃料をプロパンガス、燃焼用ガスを純酸素とする場合における（Ｇ／Ｆ）ｓｔは５、すなわち、燃料の供給速度Ｆが１Ｎｍ３／ｍｉｎに対し、燃焼用ガスの供給速度Ｇが５Ｎｍ３／ｍｉｎである。
【００２７】
上記表１から、キャリアガスとともにＭｎ鉱石を添加する際、ランス先端のバーナーの火炎で加熱しなかったＮｏ．１の条件では、投入前後でＭｎ鉱石に何らの変化も認められなかったが、バーナーの火炎でＭｎ鉱石を加熱して添加したＮｏ．２〜７の条件では、Ｍｎ鉱石の温度が上昇していること、さらに、上記Ｎｏ．２〜７の中でも、バーナーの燃焼条件が（Ｇ／Ｆ）／（Ｇ／Ｆ）ｓｔで０．４〜１．１の範囲にあるＮｏ．４〜７では、Ｍｎ鉱石中のＭｎＯ２およびＭｎ２Ｏ３の比率が減少し、ＭｎＯの比率が増加している、すなわち、酸化数が高いＭｎ酸化物が還元されて、酸化数が低いＭｎ酸化物に変質していること、しかし、（Ｇ／Ｆ）／（Ｇ／Ｆ）ｓｔを０．３まで低減したＮｏ．８では、火炎自体が生成しなかったため、Ｎｏ．１の条件と同様、添加前後のＭｎ鉱石に変化は認められないことがわかった。
【００２８】
上記の結果から、ランス先端部に形成するバーナーの燃焼条件を適正範囲に制御した場合には、すなわち、バーナーの燃焼条件を酸素過剰側ではなく、不足側に制御した場合には、形成される火炎が還元性となり、Ｍｎ鉱石中のＭｎ酸化物の還元が促進されること、したがって、溶鋼中のＣ量が少ないときでも、Ｍｎ鉱石が十分に還元され、Ｍｎ歩留りが向上すること、また、バーナーの火炎でＭｎ鉱石を加熱した場合には、Ｍｎ鉱石の温度上昇によって溶鋼温度の低下が抑制されること、さらに、Ｍｎ添加によってＭｎ鉱石中の酸素によって脱炭反応が促進されることがわかった。そして、ランス先端から脱硫剤を添加する場合にも、上記と同様の効果が期待できることもわかった。
本発明は、上記の新規な技術思想と知見に基いて開発したものである。
【００２９】
次に、本発明の溶鋼の真空精錬に用いる真空脱ガス設備について説明する。
本発明の溶鋼の真空精錬に用いることができる真空脱ガス設備には、ＲＨ真空脱ガス装置やＤＨ真空脱ガス装置、ＶＯＤ炉等があるが、それらの中で最も代表的なものは、ＲＨ真空脱ガス装置である。そこで、ＲＨ真空脱ガス装置を例にとって説明する。
【００３０】
図１は、典型的なＲＨ真空脱ガス設備の垂直断面図である。
このＲＨ真空脱ガス設備は、溶鋼１を収容する取鍋２と、溶鋼を真空脱ガス処理（以降、端に「脱ガス処理」ともいう）する脱ガス部３から構成されている。上記脱ガス部３は、溶鋼を内部に導入して脱ガス処理する真空槽４と、それに接続する図示されていない排気設備とからなる。真空槽４の上部側面には排気設備につながる排気口７、および、合金原料（成分調整剤）や媒溶剤等の副原料を添加する投入口（シュート）８が設けられている。
【００３１】
また、真空槽４の下部には、２本の浸漬管５および６が配設されており、そのうちの一方の浸漬管（図１では５）には、溶鋼１に環流を起こさせるための環流ガスを浸漬管内に吹込む配管１０が接続されている。そして、脱ガス処理に際しては、上記２本の浸漬管を取鍋内の溶鋼中に浸漬させ、真空槽４内を図示されていない排気設備で排気し、取鍋２内の溶鋼１を真空槽４内に導入すると同時に、上記配管１０を介して浸漬管５内に環流ガス（Ａｒガス等の不活性ガス）を供給し、浸漬管５内を気泡として上昇させる。これにより、浸漬管５内の溶鋼も環流ガスとともに上昇して真空脱ガス槽内に流入し、脱ガス処理された後、他方の浸漬管（図１では６）を通って下降して取鍋内に戻る溶鋼の環流が起こり、脱ガス処理が進行する。
【００３２】
さらに、真空槽４の上部には、上方から真空槽４内に挿入する形で上吹きランス９が配設されている。この上吹きランス９は、酸素ガス、ならびに、Ｍｎ鉱石やＣａＯ系脱硫剤等の酸化物粉体およびそれらを搬送するキャリアガスの通路と、その通路先端にはそれらを噴出して溶鋼の浴表面に吹き付けるノズルと、燃料およびその燃料を燃焼させるための燃焼用ガスの通路と、その通路先端には上記燃料を燃焼させて火炎を形成するバーナーを配設した多重管ランスである。
【００３３】
なお、上記上吹きランス９は、副原料を貯蔵している図示されていないホッパーと連結されており、Ｍｎ鉱石やＣａＯ系脱硫剤等の酸化物粉体がキャリアガスとともに供給される。上記ＣａＯ系脱硫剤としては、生石灰（ＣａＯ）や石灰石（ＣａＣＯ３）、消石灰（Ｃａ（ＯＨ）２）、ドロマイト（ＣａＯ−ＭｇＯ）等に、蛍石（ＣａＦ２）やアルミナ（Ａｌ２Ｏ３）などのＣａＯ滓化促進剤を５〜３０ｍａｓｓ％程度混合させたものが主に用いられる。また、上記キャリアガスには、通常、Ａｒガスや窒素ガス等の不活性ガスが用いられる。
【００３４】
また、上記上吹きランス９は、図示されていない燃料供給管や燃焼用ガス供給管と連結されており、上記燃料としては、プロパンガスや天然ガスなどの炭化水素系の気体燃料、重油や灯油などの炭化水素系の液体燃料、コークスや石炭などの炭素系の固体燃料のうちの少なくとも１種が、また、燃焼用ガスとしては、酸素ガス、酸素富化空気、空気などの酸素含有ガスが供給される。さらに、上記上吹きランス９は、水冷されており、そのための冷却水を供給・排出するための図示されていない冷却水給排水管とも連結されている。
【００３５】
ここで、本発明の溶鋼の真空精錬に用いる上吹きランスについて説明する。
図２は、本発明に用いて好適な上吹きランスの一例を示したものであり、（ａ）は垂直断面図、（ｂ）は下面図である。この上吹きランスは、溶鋼に吹き付ける酸素ガスを供給する酸素ガス通路と、酸化物粉体および酸化物粉体のキャリアガスを供給する酸化物粉体・キャリアガス通路とを兼ねた通路（以降、単に「酸素ガス通路」または「粉体・キャリアガス通路」ともいう）１１と、その通路の先端、即ち、ランス先端に設けられたノズル１２からなる「中心孔」を軸芯部に備えた内部水冷筒体１３と、その内部水冷筒体１３の周囲を取り囲む外部水冷筒体１４と、さらに、上記内部水冷筒体１３と外部水冷筒体１４との間に燃料や燃焼用ガスを供給する通路１５と、その通路の先端、即ち、ランス先端に設けられたバーナー１６とからなる複数本の「周囲孔」から構成されている。上記周囲孔は、２重管構造となっており、内管側には燃料、外管側には燃焼用ガスを流すようになっているが、燃料の通路と燃焼用ガスの通路とを取り替えてもよい。
【００３６】
そして、上記粉体・キャリアガス通路１１の先端のノズル１２から噴出される酸化物粉体等は、ランス先端のバーナー１６に形成される火炎によって加熱され、または、加熱・還元され、または、加熱・溶融されて真空槽内の溶鋼浴面に吹き付けられる。
【００３７】
なお、図２では、８本ある周囲孔のうちの１本を、噴出する燃料に点火するためのパイロットバーナー１７として用いているため、バーナー本数は７である。ただし、バーナー１６の燃料ガス通路から供給される燃料と、燃焼用ガス通路から供給される燃焼用ガス（酸化性ガス）は、それぞれの噴射孔が近接（重複）しているので瞬時に混合し、燃焼限界範囲内となるが、真空槽内の雰囲気温度が高いため、点火装置がなくても燃焼を開始し、上吹きランス９の下方に火炎が形成される。したがって、パイロットバーナーは、通常は不要であるが、設けてもよい。
【００３８】
ここで、上記上吹きランス先端の中心孔と周囲孔の位置関係、即ち、ノズル１２とバーナー１６の位置関係は、逆であっても構わないが、酸化物粉体を含む噴流の周囲を、バーナーの火炎で包み込むようにした方が、酸化物粉体を効率よく加熱することができるので、図２に示したように、ランスの軸芯部にノズル、その周囲にバーナーを配設するのが好ましい。
【００３９】
また、図２の上吹きランスの中心孔先端に設けられたノズル１２の形状は、断面が縮小する部分と拡大する部分の２つの円錐体で構成されるラバールノズルとなっているが、ストレート形状のノズルであってもよい。なお、ラバールノズルにおける縮小する部分と拡大する部分の２つの円錐体が連結している最も断面が狭い位置は、通常、スロートと呼ばれている。
【００４０】
このような構造からなる図２の上吹きランスは、酸素ガス通路、粉体・キャリアガス通路、燃料通路および燃焼用ガス通路を備えているので、真空槽の予熱や真空槽内の溶鋼の加熱（昇温）および真空槽内付着物の加熱・除去、溶鋼への粉体吹き付け等、すべての処理を行うことができる。
【００４１】
なお、本発明に用いる上記上吹きランス９は、上記に説明した範囲に限定されるものではなく、例えば、上吹きランスの周囲に複数のバーナーを配設し、このバーナーを用いて上吹きランスから吹き込むＭｎ鉱石を加熱するようにしてもよい。さらに、Ｍｎ鉱石添加用の上吹きランスとバーナーを別に設置しても構わない。
【００４２】
次に、上記に説明したＲＨ真空脱ガス装置を用いた低炭素高マンガン鋼の溶製方法について説明する。
まず、高炉から出銑した溶銑は、溶銑鍋やトーピードカー等の保持容器や搬送容器に受銑した後、脱炭精錬を行う製鋼工程に搬送する。通常、この搬送の途中で、溶銑に対して脱硫や脱燐等の溶銑予備処理を施すことが多いが、本発明においては、成分規格上、溶銑予備処理が必要でない場合でも、溶銑予備処理を施すことが好ましい。というのは、転炉では、マンガン源として添加するＭｎ鉱石を添加するが、溶銑予備処理、特に脱燐処理を行わない場合には、転炉での吹錬時に脱炭と同時に脱燐を行うことが必要となり、そのためにＣａＯ系フラックスを多量に添加するため、転炉のスラグ量が増加し、スラグに分配されるマンガン量が増加してＭｎ歩留りが低下してしまうからである。
【００４３】
続く製鋼工程では、溶銑を転炉に装入した後、マンガン源としてＭｎ鉱石を添加し、さらに必要に応じて少量の生石灰等の媒溶剤を添加し、酸素を上吹きおよび／または底吹きして脱炭吹錬し、所定の成分組成の溶鋼とした後、未脱酸のまま取鍋等の溶鋼保持容器に出鋼する。この際、高炭素フェロマンガン等の安価な合金鉄系マンガン源を所定量添加してもよい。
【００４４】
なお、上記製鋼工程では、Ｍｎ鉱石や高炭素フェロマンガン等の安価なマンガン源を使用するため、溶鋼中の炭素濃度は必然的に高くなるが、その場合でも、Ｍｎ濃度調整後の溶鋼中のＣ濃度は０．２ｍａｓｓ％以下に抑えることが好ましい。Ｃ濃度が０．２ｍａｓｓ％を超えると、次工程の真空脱ガス設備における脱炭処理時間が長くなり、生産性が低下するだけでなく、脱炭処理時間の延長に伴う溶鋼温度の低下を補償するため、出鋼温度を高める必要が生じ、鉄歩留りの低下や、耐火物損耗量の増大による耐火物コストの上昇を招くため、好ましくない。
【００４５】
次いで、転炉から出鋼した鋼は、ＲＨ真空脱ガス装置やＤＨ真空脱ガス装置、ＶＯＤ炉等の真空脱ガス設備に搬送し、脱炭処理等の脱ガス処理を施す。以下、図１に示したＲＨ真空脱ガス装置を用いた低炭素高マンガン鋼の溶製方法について説明する。
【００４６】
図１に示したＲＨ真空脱ガス装置においては、未脱酸状態の溶鋼１を真空脱炭処理する（以降、この処理を「リムド処理」とも称する）と同時に、このリムド処理中に、上吹きランス９からＭｎ鉱石を上吹き添加する。この際、上記Ｍｎ鉱石は、上吹きランス９の先端部に形成したバーナーの火炎で加熱・還元して溶鋼の浴面に吹き付けて添加する必要がある。具体的には、上吹きランス９に設けられた周囲孔の燃料通路を介して燃料を、燃焼用ガス通路を介して燃焼用ガスをランス先端のバーナー１６に供給して噴出させ、点火することによってバーナーに火炎を形成する。そして、中央孔の粉体・キャリアガス通路１１を介してランス先端のノズル１２からＭｎ鉱石を噴出し、噴出したＭｎ鉱石を上記バーナー火炎で加熱・還元して上吹き添加する。なお、Ｍｎ鉱石の添加を開始するに際には、予め、バーナーに火炎を形成しておくことが好ましい。
【００４７】
ここで、上記Ｍｎ鉱石を加熱・還元するためにランス先端のバーナーに形成する火炎は、燃料と燃焼用ガスとが下記式；
０．４≦（Ｇ／Ｆ）／（Ｇ／Ｆ）ｓｔ≦１．１
ここで、Ｇ        ：燃焼用ガス供給速度（Ｎｍ３／ｍｉｎ）
Ｆ        ：燃料供給速度（Ｎｍ３／ｍｉｎ）
（Ｇ／Ｆ）  ：酸素燃料比（＝燃焼用ガス供給速度／燃料供給速度）
（Ｇ／Ｆ）ｓｔ：燃料が完全燃焼する酸素燃料比の化学量論値
を満たすことが必要である。先述したように、（Ｇ／Ｆ）／（Ｇ／Ｆ）ｓｔが１．１を超えると、火炎の酸化性が強くなり、Ｍｎ鉱石は加熱されるものの、Ｍｎ鉱石中のＭｎ酸化物の還元が進行しない。一方、（Ｇ／Ｆ）／（Ｇ／Ｆ）ｓｔが０．４を下回ると、火炎自体が形成されないため、Ｍｎ鉱石を加熱することもできないからである。好ましい（Ｇ／Ｆ）／（Ｇ／Ｆ）ｓｔは０．４以上１．０未満の範囲である。
【００４８】
このようにしてＭｎ鉱石を加熱して添加することで、Ｍｎ鉱石の添加に伴う溶鋼の温度低下（温度ロス）を抑制することができる。また、上記燃焼条件を満たす火炎で加熱されたＭｎ鉱石は、還元されて溶鋼中に添加されるので、Ｍｎ鉱石の還元反応が促進され、Ｍｎ歩留りが向上するので、Ｍｎ合金の添加量を削減することができる。さらに、Ｍｎ鉱石の添加は、Ｍｎ鉱石中の酸素が固体酸素として機能し、脱炭反応を促進するので、リムド処理時間を短縮し、生産性を高めることもできる。
【００４９】
なお、上記のリムド処理においては、Ｍｎ鉱石を加熱して添加した後、酸素ガス通路１１およびその先端のノズル１２を介して酸素ガスを噴出し、溶鋼に吹き付けることによって、脱炭を促進したり、溶鋼を加熱したりしてもよい。なお、上記脱炭処理や昇温処理時には、バーナーは使用しないので、燃料通路や燃焼用ガス通路に窒素ガスやＡｒガス等の不活性ガスを流して、スプラッシュ等によるバーナーの閉塞を防止するのが好ましい。
【００５０】
上記リムド処理を所定時間行い、溶鋼中のＣ濃度が成分規格値以下の所定の値に達したなら、原料投入口８から溶鋼１にＡｌ等の強脱酸剤を添加して溶鋼中の溶存酸素濃度を低減（脱酸）し、リムド処理を終了する。なお、リムド処理終了後の溶鋼温度が、例えば連続鋳造工程等の次工程から要求される温度よりも低い場合には、さらに原料投入口から溶鋼にＡｌを添加し、前述した上吹きランスから溶鋼の浴表面に酸素を吹き付け（送酸）、Ａｌを燃焼させることによって溶鋼温度を上昇させてもよい。
【００５１】
脱酸剤を添加し、脱酸した溶鋼１は、その後、さらに数分間、溶鋼の環流を継続して行い（この処理を「キルド処理」という）、必要に応じて、Ａｌ，Ｓｉ，Ｍｎ，Ｎｉ，Ｃｒ，Ｃｕ，Ｎｂ，Ｔｉ等の成分調整剤（合金成分）を原料投入口８から溶鋼１に投入して溶鋼成分を所定の組成範囲に調整した後、真空槽４を大気圧に戻して、脱ガス処理を終了する。
【００５２】
次に、上記に説明したＲＨ真空脱ガス装置を用いた低硫鋼の溶製方法について説明する。なお、高炉から溶銑を出銑し、転炉で吹錬し、出鋼してＲＨ真空脱ガス装置に搬送するまでは、上記低炭素高マンガン鋼の溶製方法と同じであるので、説明を省略する。
ＲＨ真空脱ガス装置に搬送した未脱酸状態のままの溶鋼は、必要に応じて、上吹きランス９の酸素ガス通路１１およびその先端のノズル１２を介して、酸素ガスを溶鋼に吹き付けて脱炭を行うリムド処理を所定時間行い、溶鋼中のＣ濃度が成分規格値以下の所定の値に達したなら、原料投入口８からＡｌ等の強脱酸剤を溶鋼１に添加して溶鋼中の溶存酸素濃度を低減（脱酸）し、リムド処理を終了する。
【００５３】
なお、リムド処理終了後、即ち、脱酸後の溶鋼温度が、例えば連続鋳造工程等の次工程から要求される温度よりも低い場合には、さらに原料投入口から溶鋼にＡｌを添加し、前述した上吹きランスから溶鋼の浴表面に酸素を吹き付け（送酸）、Ａｌを燃焼させることによって溶鋼温度を上昇させてもよい。また、前述した低炭素高マンガン鋼の溶製方法と同様に、未脱酸状態の溶鋼１をリムド処理すると同時に、吹きランス９からＭｎ鉱石を上吹き添加してもよい。
【００５４】
次いで、上記脱酸した溶鋼に、上吹きランス９からＣａＯ系脱硫剤を噴射すると同時に、バーナー１６に形成した火炎で加熱・溶融して、溶鋼の浴面上に吹き付けて添加し、脱硫処理する。具体的には、上吹きランス９に設けられた周囲孔の燃料通路を介して燃料を、燃焼用ガス通路を介して燃焼用ガスを、ランス先端のバーナー１６に供給して噴出させ、点火することによって火炎を形成すると同時に、中央孔の粉体・キャリアガス通路１１を介してランス先端のノズル１２からＣａＯ系脱硫剤を噴出させ、その噴出させたＣａＯ系脱硫剤を上記バーナーの火炎で加熱・溶融して上吹き添加する。なお、ＣａＯ系脱硫剤の添加を開始するに際には、予め、バーナーに火炎を形成しておくことが好ましい。
【００５５】
ここで、上記脱硫剤を加熱・溶融するために、ランス先端のバーナーに形成する火炎は、燃料と燃焼用ガスとが下記式；
０．４≦（Ｇ／Ｆ）／（Ｇ／Ｆ）ｓｔ≦１．１
ここで、Ｇ        ：燃焼用ガス供給速度（Ｎｍ３／ｍｉｎ）
Ｆ        ：燃料供給速度（Ｎｍ３／ｍｉｎ）
（Ｇ／Ｆ）  ：酸素燃料比（＝燃焼用ガス供給速度／燃料供給速度）
（Ｇ／Ｆ）ｓｔ：燃料が完全燃焼する酸素燃料比の化学量論値
を満たすことが必要である。（Ｇ／Ｆ）／（Ｇ／Ｆ）ｓｔが１．１を超えると、火炎の酸化性が強くなり、脱硫剤は加熱されるものの、還元反応である脱硫反応が進行しない。一方、（Ｇ／Ｆ）／（Ｇ／Ｆ）ｓｔが０．４を下回ると、火炎自体が形成されないため、脱硫剤を加熱することもできないからである。好ましい（Ｇ／Ｆ）／（Ｇ／Ｆ）ｓｔは０．４以上１．０未満の範囲である。
【００５６】
このようにして脱硫剤を加熱して添加することで、脱硫剤の添加に伴う溶鋼の温度低下（温度ロス）を抑制することができる。また、上記燃焼条件を満たす火炎は、過酸化雰囲気とはならないため、還元反応である脱硫反応が促進され、脱硫率が向上する。
【００５７】
なお、成分規格上、ＲＨ真空脱ガス装置での脱炭処理が必要でない場合には、溶鋼を転炉から取鍋に出鋼する際に、出鋼中の溶鋼流に金属Ａｌを添加して溶鋼を脱酸してもよい。この際、出鋼流にＡｌの他に、石灰や石灰を含有するフラックスを添加してもよい。取鍋に出鋼した溶鋼は、その後、溶鋼上のスラグにＡｌなどのスラグ改質剤を添加し、スラグ中のＦｅＯ等の鉄酸化物やＭｎＯ等のマンガン酸化物を還元するスラグ改質処理を施した後、ＲＨ真空脱ガス装置に搬送する。
【００５８】
上記脱酸剤を添加して脱酸した溶鋼１は、その後、ＲＨ真空脱ガス装置で溶鋼を環流して脱ガス処理するキルド処理を施した後、必要に応じて、Ａｌ，Ｓｉ，Ｍｎ，Ｎｉ，Ｃｒ，Ｃｕ，Ｎｂ，Ｔｉ等の成分調整剤（合金成分）を原料投入口８から溶鋼１に投入して溶鋼成分を所定の組成範囲に調整した後、真空槽４を大気圧に戻して、脱ガス処理を終了する。
【００５９】
なお、上記説明ではＲＨ真空脱ガス装置を用いた低炭素高マンガン鋼および低硫鋼の溶製方法について説明したが、ＤＨ真空脱ガス装置やＶＯＤ炉等他の真空脱ガス設備を用いる場合でも、上記方法に準ずることで、低炭素高マンガン鋼および低硫鋼を溶製することができる。
【実施例１】
【００６０】
高炉から出銑した溶銑を、脱燐、脱硫する溶銑予備処理した後、３５０トン転炉で吹錬して、Ｃ：０．０３〜０．０９ｍａｓｓ％、Ｓｉ：０．０５ｍａｓｓ％以下、Ｍｎ：０．１〜０．８５ｍａｓｓ％、Ｐ：０．０３ｍａｓｓ％以下、Ｓ：０．００３ｍａｓｓ％以下の成分組成を有する鋼とした。なお、上記転炉では、マンガン源としてＭｎ鉱石を添加してＭｎ濃度を調整した。
転炉吹錬した溶鋼は、未脱酸のまま取鍋に出鋼し、上吹きランスを備えたＲＨ真空脱ガス装置に搬送し、未脱酸状態のままで真空脱炭処理するリムド処理を伴う脱ガス処理を施した。なお、ＲＨ真空脱ガス装置到着時の溶鋼中Ｏ濃度は、０．０３〜０．０７ｍａｓｓ％の範囲であった。【００６１】
上記リムド処理では、環流ガス（Ａｒガス）の流量を１５００ＮＬ／ｍｉｎ、真空槽の到達真空度を６．７〜４０ｋＰａ（各条件で一定）とし、使用する上吹きランスの種類、Ｍｎ鉱石の添加有無および添加方法、ランス先端のバーナーの燃焼条件（（（Ｇ／Ｆ）／（Ｇ／Ｆ）ｓｔ））および送酸の有無を表２に示したように変化させた。
なお、添加するＭｎ鉱石は、粒度が５〜２０ｍｍで、マンガン含有量が約５８ｍａｓｓ％のものを用い、Ｍｎ鉱石の添加速度は１００ｋｇ／ｍｉｎ、添加時間は１０ｍｉｎ、総添加量は１０００ｋｇで一定とした。
また、リムド処理後の溶鋼の目標成分は、Ｃ：０．００２〜０．００３ｍａｓｓ％、Ｍｎ：０．５〜１．２ｍａｓｓ％とし、リムド処理終了後、Ｍｎ濃度が低すぎた場合には、金属マンガンを添加してＭｎ濃度調整を行った。
また、リムド処理時に酸素が不足している場合には、上吹きランス先端のノズルから酸素ガスを溶鋼の浴表面に吹き付け（送酸）ながら脱炭を行った。【００６２】
また、上記ＲＨ真空脱ガス装置の上吹きランスとしては、本発明に適合する図２に示したランスと、特許文献１０に開示のランスに類似した図３に示したランスの２種類を用いた。図３のランスは、ランスの軸芯部に設けた酸素ガス通路２０からつながるスロート２１に連接した末広がり部２２に、燃料ガス通路２３からつながる燃料ガス供給孔２４を設けたものであり、さらに、粉体・キャリアガス通路２５の先端の噴出孔２６から、Ｍｎ鉱石を噴出する構造となっている。【００６３】
そして、Ｍｎ鉱石の添加は、図２に示したランスを用いる場合には、中心孔、即ち、粉体・キャリアガス通路１１およびノズル１２を介して、Ｍｎ鉱石をキャリアガス（Ａｒガス）とともに溶鋼浴表面に上吹きすることにより行った。また、上吹きランス先端のバーナーに火炎を形成する場合には、燃料としてＬＮＧを２４０Ｎｍ３／ｈｒで、また、燃焼用ガスとして純酸素を１２０〜６００Ｎｍ３／ｈｒの範囲で変えて供給し、バーナーの燃焼条件（（Ｇ／Ｆ）／（Ｇ／Ｆ）ｓｔ）を変化させた。なお、この場合の（Ｇ／Ｆ）ｓｔは２（燃料の供給速度Ｆが１Ｎｍ３／ｍｉｎに対して、燃焼用ガスの供給速度Ｇが２Ｎｍ３／ｍｉｎ）である。なお、火炎の形成時間は、いずれの条件も１０ｍｉｎ（一定）とした。【００６４】
一方、図３に示したランスを用いる場合には、酸素ガス通路２０を介して燃焼用ガス（酸素ガス）を噴出させつつ、Ｍｎ鉱石を粉体・キャリアガス通路２５を介してキャリアガス（Ａｒガス）とともに溶鋼浴面上に上吹きすることによりＭｎ鉱石の添加を行った。また、上吹きランスの先端に火炎を形成する場合には、燃料としてＬＮＧを２４０Ｎｍ３／ｈｒ、燃焼用ガスとして純酸素を４７０Ｎｍ３／ｈｒで供給した。なお、火炎の形成時間は、１０ｍｉｎとした。【００６５】
【表２】
0005382275.tif 000003
【００６６】
表２に、脱ガス処理前（リムド処理前）の溶鋼成分（Ｃ，Ｍｎ）、リムド処理後（ただし、金属マンガン添加による濃度調整前）のＭｎ濃度、リムド処理で添加したＭｎ鉱石中のＭｎ歩留り、リムド処理時の脱炭速度およびリムド処理前後における溶鋼温度差を併記した。なお、上記表２に記載の脱炭速度は、ＲＨ到着時からリムド処理終了までの脱炭量をリムド処理時間で割った平均の脱炭速度のことである。また、溶鋼温度差は、プラスの場合は溶鋼温度が上昇したことを、マイナスの場合は溶鋼温度が低下したことを示している。【００６７】
表２から、以下のことがわかる。
まず、Ｎｏ．１６〜１８は、図２の上吹きランスを使用し、リムド処理時にランス先端に火炎を形成したが、Ｍｎ鉱石を添加しなかった比較例であり、溶鋼温度は上昇しているものの、脱炭速度は０．００３３〜０．００３６ｍａｓｓ％／ｍｉｎであった。これに対して、Ｍｎ鉱石を添加したＮｏ．１〜１５における脱炭速度は０．００４０〜０．００５２ｍａｓｓ％／ｍｉｎであり、Ｍｎ鉱石の添加により、脱炭が促進されていることがわかる。これは、Ｍｎ鉱石中のＭｎ酸化物が固体酸素として有効に機能し、溶鋼の脱炭反応を促進したためであると考えられる。なお、このＮｏ．１６〜１８の比較例では、脱炭に要する酸素が不足し、送酸を行わざるを得なかったため、Ｍｎロスが生じている。【００６８】
次に、Ｍｎ鉱石を添加した例について解析する。
Ｎｏ．１３〜１５は、図２の上吹きランスを使用し、副原料投入口（図１の８）から真空槽内へＭｎ鉱石を加熱することなく添加した比較例であり、Ｍｎ鉱石添加に伴う顕熱や分解熱（潜熱）による温度ロスによって、溶鋼温度が３０℃以上低下しており、脱炭速度は０．００４ｍａｓｓ％／ｍｉｎ台で、Ｍｎ歩留りも４０〜５０％台でしかない。
また、Ｎｏ．１０〜１２は、図２に示した上吹きランスを用いているが、バーナーの火炎でＭｎ鉱石を加熱せずに上吹き添加した比較例であり、上記Ｎｏ．１３〜１５と同様、Ｍｎ鉱石添加に伴う顕熱や潜熱により溶鋼温度が大きく低下し、Ｍｎ歩留りも上記Ｎｏ．１３〜１５と同様、低位となっている。
これに対して、Ｎｏ．１９は、図３に示した従来技術の上吹きランスを用いて、ランス先端に形成した火炎でＭｎ鉱石を加熱し、添加した発明例である。この発明例では、溶鋼温度が１０℃以上上昇している。これは、Ｍｎ鉱石を加熱して添加したことで、温度ロスが低減でき、着熱効率が向上したためと考えられる。また、Ｍｎ歩留りも８０％近くまで向上している。これは、Ｍｎ鉱石を還元性の火炎で加熱したことによって、Ｍｎ鉱石が還元されて添加されたためと考えられる。
さらに、Ｎｏ．１〜６は、図２に示した上吹きランスを用いて、Ｍｎ鉱石をバーナーの火炎で加熱しつつ上吹き添加した発明例であり、リムド処理後の溶鋼温度が９℃以上上昇し、脱炭速度がすべて０．０４８ｍａｓｓ％／ｍｉｎ以上と高く、Ｍｎ鉱石中のＭｎ歩留りも８０％以上が得られている。
ここで、Ｎｏ．４の発明例とＮｏ．１９の発明例は、バーナーの燃焼条件（（Ｇ／Ｆ）／（Ｇ／Ｆ）ｓｔ）は同じであるが、Ｎｏ．４の発明例の方が、溶鋼温度の上昇量、脱炭速度、Ｍｎ歩留りとも優れている。この違いは、Ｎｏ．１９で用いた図３の上吹きランスは、ランス先端でＭｎ鉱石と燃焼用ガスが混合して噴出するのに対して、Ｎｏ．４で用いた図２の上吹きランスは、ランス先端のノズルからＭｎ鉱石を噴射し、その噴流をノズルの周囲に配設されたバーナーの火炎で包み込むようにしてＭｎ鉱石を加熱するので、図２のランスの方が、Ｍｎ鉱石を効率よく加熱・還元することができるためであると考えられる。
一方、Ｎｏ．７は、バーナーの燃焼条件（（Ｇ／Ｆ）／（Ｇ／Ｆ）ｓｔ）が本発明の範囲より高いこと以外は、Ｎｏ．１〜６の発明例と同じ比較例であり、火炎が還元性ではなく、Ｍｎ鉱石が還元されなかったため、溶鋼温度は上昇しているものの、Ｍｎの歩留りはＮｏ．１３〜１５と同様、低位である。
逆に、Ｎｏ．８，９は、（（Ｇ／Ｆ）／（Ｇ／Ｆ）ｓｔ）が本発明の範囲より低いこと以外は、Ｎｏ．１〜６の発明例と同じ比較例であり、供給される酸素の不足により火炎が形成されず、Ｍｎ鉱石が加熱されなかったため、Ｍｎ鉱石添加に伴う顕熱や潜熱による温度ロスによって溶鋼温度が低下し、Ｍｎ歩留りもＮｏ．１３〜１５と同様、低位である。【００６９】
ここで、図４は、Ｎｏ．１〜６の発明例と、Ｎｏ．７〜１５の比較例におけるＲＨ処理前のＣ濃度と脱炭速度との関係を、図５は、上記Ｎｏ．１〜６の発明例と、Ｎｏ．７〜１５の比較例におけるＲＨ処理前のＣ濃度とＭｎ歩留りとの関係を示したものである。これらの図から、ＲＨ処理前のＣ濃度が同じレベルである場合には、発明例の方が、比較例よりも脱炭速度が高く、Ｍｎ歩留りが向上していることがわかる。これは、前述したように、最適な燃焼条件の火炎でＭｎ鉱石を加熱して上吹き添加した場合には、Ｍｎ鉱石が溶鋼に到達する前にＭｎ酸化物の還元が進むため、Ｍｎ鉱石の還元に必要なＣ量が少なくなる。その結果、ＲＨ処理前のＣ濃度が低い場合でも、Ｍｎ鉱石が十分に還元され、Ｍｎ鉱石中の酸素が固酸として十分に機能できるためであると考えられる。つまり、比較例において、ＲＨ処理前のＣ濃度が低い場合には、Ｍｎ鉱石を還元するためのＣが不足し、Ｍｎ歩留が低下したと考えられる。【００７０】
また、図６は、バーナーの火炎でＭｎ鉱石を加熱して添加したＮｏ．１〜６の発明例およびＮｏ．７〜９の比較例における、（（Ｇ／Ｆ）／（Ｇ／Ｆ）ｓｔ）とＭｎ歩留りとの関係を示したものである。この図から、（（Ｇ／Ｆ）／（Ｇ／Ｆ）ｓｔが０．４〜１．１の範囲で、Ｍｎ歩留り８０％以上が得られ、その中でも（（Ｇ／Ｆ）／（Ｇ／Ｆ）ｓｔが０．４以上１．０未満の範囲では、Ｍｎ歩留り９０％以上と極めて高い値が得られていることがわかる。【００７１】
以上の結果から、本発明に適合するランスを用い、かつ、本発明に適合する条件でランス先端のバーナーに火炎を形成し、もってＭｎ鉱石を加熱・還元して上吹き添加することにより、溶鋼温度の低下を抑制し、Ｍｎを高い歩留りで添加することができるだけでなく、脱炭速度をも高めることができるので、低炭素高マンガン鋼の溶製を効率的かつ低コストで実施することが可能となる。
【実施例２】
【００７２】
高炉から出銑した溶銑を、脱燐、脱硫する溶銑予備処理した後、３５０トン転炉で吹錬して、Ｃ：０．０３〜０．０９ｍａｓｓ％、Ｓｉ：０．０５ｍａｓｓ％以下、Ｍｎ：０．１〜０．８５ｍａｓｓ％、Ｐ：０．０３ｍａｓｓ％以下、Ｓ：０．００３７〜０．００４２ｍａｓｓ％の成分組成を有する鋼とした。
転炉吹錬した溶鋼は、未脱酸のまま取鍋に出鋼し、上吹きランスを備えたＲＨ真空脱ガス装置に搬送し、未脱酸状態のままで真空脱炭処理するリムド処理を伴う脱ガス処理を施した。ＲＨ真空脱ガス装置到着時の溶鋼中Ｏ濃度は、０．０３〜０．０７ｍａｓｓ％の範囲であった。【００７３】
上記リムド処理では、環流ガス（Ａｒガス）の流量を１５００ＮＬ／ｍｉｎ、真空槽の到達真空度を６．７〜４０ｋＰａ（各条件で一定）とし、上吹きランス先端のノズルから酸素ガスを溶鋼の浴表面に送酸しながらリムド処理し、溶鋼中のＣ濃度が成分規格値以下の所定の値に達した後、Ａｌを溶鋼に添加して脱酸し、リムド処理を終了した。その後、上記溶鋼にＣａＯ系脱硫剤を添加し、脱硫処理を施した。なお、上記脱硫剤には、粒度が２ｍｍ以下のＣａＯ−Ａｌ２Ｏ３プリメルトフラックスを用い、脱硫剤の添加速度は１００ｋｇ／ｍｉｎ、添加時間は１０ｍｉｎ、総添加量は１０００ｋｇで一定とした。【００７４】
この際、脱硫剤の添加条件（バーナー加熱の有無）、バーナーの燃焼条件（（（Ｇ／Ｆ）／（Ｇ／Ｆ）ｓｔ））を表３に示したように変化させた。なお、脱硫剤は、図２に示した上吹きランスを用いて、中心孔、即ち、粉体・キャリアガス通路１１およびノズル１２を介して、脱硫剤をキャリアガス（Ａｒガス）とともに溶鋼浴表面に吹き付けて添加した。
また、上吹きランス先端のバーナーに火炎を形成する場合には、燃料としてのＬＮＧを２４０Ｎｍ３／ｈｒ、燃焼用ガスとしての純酸素を１２０〜６００Ｎｍ３／ｈｒの範囲で変えて供給することで、バーナーの燃焼条件（（Ｇ／Ｆ）／（Ｇ／Ｆ）ｓｔ）を変化させた。なお、この場合の（Ｇ／Ｆ）ｓｔは２（燃料の供給速度Ｆが１Ｎｍ３／ｍｉｎに対し、燃焼用ガスの供給速度Ｇが２Ｎｍ３／ｍｉｎ）である。【００７５】
【表３】
0005382275.tif 000004
【００７６】
表３に、脱ガス処理前後における溶鋼中のＳ濃度およびその値から求められる脱硫率、脱硫剤投射前後の溶鋼温度差を併記した。なお、溶鋼温度差は、プラスの場合は溶鋼温度が上昇したことを、マイナスの場合は溶鋼温度が低下したことを示している。【００７７】
表３から以下のことがわかる。
Ｎｏ．９は、図２に示した上吹きランスを用いているが、バーナーの火炎で脱硫剤を加熱せずに上吹き添加した比較例であり、脱硫剤添加に伴う顕熱により溶鋼温度が大きく低下し、脱硫率も６０％台と低位である。
これに対して、Ｎｏ．１〜６は、図２に示した上吹きランスを用い、かつ、脱硫剤をバーナーの火炎で加熱して上吹き添加した発明例であり、脱硫剤添加による温度ロスがほとんどない。これは、脱硫剤を加熱して添加したことで、温度ロスが低減し、着熱効率が向上したためと考えられる。また、脱硫率も７８％以上が得られている。これは、バーナーの火炎が還元性であるため、溶鋼の脱硫反応が促進されたためと考えられる。
一方、Ｎｏ．７は、バーナーの燃焼条件（（Ｇ／Ｆ）／（Ｇ／Ｆ）ｓｔ）が本発明の範囲より高いこと以外は、Ｎｏ．１〜６の発明例と同じ比較例であり、溶鋼温度は上昇しているものの、脱硫率は６０％台と低位である。これは、火炎が還元性ではないため、還元反応である溶鋼の脱硫反応が進行しなかったためと考えられる。
逆に、Ｎｏ．８は、バーナーの燃焼条件（（Ｇ／Ｆ）／（Ｇ／Ｆ）ｓｔ）が本発明の範囲より低いこと以外は、Ｎｏ．１〜６の発明例と同じ比較例であり、供給される酸素が不足して火炎が形成されず、脱硫剤が加熱されなかったため、温度ロスによって溶鋼温度が大きく低下している。しかし、未燃焼の還元性ガスで脱硫剤が供給されたため、脱硫率は８８．１％と高位である。【００７８】
ここで、図７は、バーナーの火炎で脱硫剤を加熱して添加した、Ｎｏ．１〜６の発明例およびＮｏ．７，８の比較例における、（（Ｇ／Ｆ）／（Ｇ／Ｆ）ｓｔ）と脱硫率との関係を示したものである。この図から、（（Ｇ／Ｆ）／（Ｇ／Ｆ）ｓｔが１．１以下で、脱硫率７８％以上が得られ、中でも、（（Ｇ／Ｆ）／（Ｇ／Ｆ）ｓｔが０．４以上１．０未満の範囲では、脱硫率が９０％前後と極めて高い値が得られていることがわかる。なお、（Ｇ／Ｆ）／（Ｇ／Ｆ）ｓｔが０．３でも高い脱硫率が得られるが、この条件では、前述したように、火炎が形成されず、溶鋼温度の低下が大きいので、好ましくない。【００７９】
以上の結果から、本発明に適合するランスを用い、かつ、本発明に適合する条件でランス先端のバーナーに火炎を形成し、もって脱硫剤を加熱・溶融して上吹き添加することにより、溶鋼温度の低下を抑制し、かつ、脱硫率を高めることができるので、低硫鋼の溶製を効率的に実施することが可能となる。
【符号の説明】
【００８０】
１：溶鋼
２：取鍋
３：脱ガス部
４：真空槽
５，６：浸漬管
７：排気口
８：副原料投入口（シュート）
９：上吹きランス
１０：環流ガス供給配管
１１：酸素ガス通路または粉体・キャリアガス通路
１２：ノズル
１３：内部水冷筒体
１４：外部水冷筒体
１５：燃料・燃焼用ガス通路
１６：バーナー
１７：パイロットバーナー
２０：酸素ガス通路
２１：スロート部
２２：末広がり部
２３：燃料ガス通路
２４：燃料ガス供給孔
２５：粉体・キャリアガス通路
２６：粉体・キャリアガス噴出孔
【要約】真空脱ガス設備に配設された上吹きランス先端のバーナーに形成した火炎で酸化物粉体を加熱し、脱ガス槽内の溶鋼の浴面上に上吹き添加する溶鋼の精錬方法において、上記バーナーに、燃料と燃焼用ガスが下記式；
０．４≦（Ｇ／Ｆ）／（Ｇ／Ｆ）ｓｔ≦１．１
（ここで、Ｇ：燃焼用ガス供給速度（Ｎｍ３／ｍｉｎ）、Ｆ：燃料供給速度（Ｎｍ３／ｍｉｎ）、（Ｇ／Ｆ）：酸素燃料比（＝燃焼用ガス供給速度／燃料供給速度）、（Ｇ／Ｆ）ｓｔ：燃料が完全燃焼する酸素燃料比の化学量論値）
を満たすよう供給して火炎を形成することで、Ｍｎ鉱石を添加する際の溶鋼温度の低下やＭｎロスを抑制して効率良く脱炭処理し、低炭素高マンガン鋼を溶製する、あるいは、脱硫剤を添加する際の溶鋼温度の低下を抑制して効率良く脱硫処理して低硫鋼を溶製する。
【選択図】図６【図１】
0005382275.tif 000005
【図２】
0005382275.tif 000006
【図３】
0005382275.tif 000007
【図４】
0005382275.tif 000008
【図５】
0005382275.tif 000009
【図６】
0005382275.tif 000010
【図７】
0005382275.tif 000011